ПРОМОТИРОВАННЫЙ КАТАЛИЗАТОР ФИШЕРА-ТРОПША НА ОСНОВЕ КАРБИДА, СПОСОБ ЕГО ПОЛУЧЕНИЯ И ЕГО ПРИМЕНЕНИЕ

1. Предшественник катализатора Фишера-Тропша, содержащий
(i) носитель катализатора;
(ii) кобальт или железо на носителе катализатора; и
(iii) один или несколько благородных металлов на носителе катализатора,
где кобальт или железо существует, по меньшей мере частично, в форме его карбида в полученном таким образом предшественнике катализатора.
2. Предшественник катализатора по п.1, где носитель катализатора представляет собой тугоплавкий твердый оксид, углерод, цеолит, нитрид бора, карбид кремния или смесь двух или более из них, где данный твердый оксид представляет собой предпочтительно оксид алюминия, оксид кремния, оксид титана, оксид циркония, оксид цинка или смесь двух или более из них.
3. Предшественник катализатора по п.1, где тугоплавкий твердый оксид представляет собой оксид кремния, основным металлом катализатора является кобальт, и поверхность оксида кремния покрыта тугоплавким твердым оксидом, не являющимся оксидом кремния, таким как оксид циркония, оксид алюминия или оксид титана.
4. Предшественник катализатора по п.1, который содержит от 10 до 50%, предпочтительно от 15 до 35%, более предпочтительно приблизительно 30% кобальта или железа (в расчете на массу металла в виде процента от полной массы предшественника катализатора).
5. Предшественник катализатора по п.1, где благородный металл представляет собой один или несколько из Pd, Pt, Rh, Ru, Ir, Au, Ag и Os, предпочтительно Ru.
6. Предшественник катализатора по п.1, который содержит в общем от 0,01 до 30%, предпочтительно от 0,05 до 20%, более предпочтительно от 0,1 до 5%, наиболее предпочтительно приблизительно 0,2% благородного металла(ов) (в расчете на полную массу всех присутствующих благородных металлов в виде процента от полной массы предшественника катализатора).
7. Предшественник катализатора по п.1, который включает один или несколько других компонентов на основе металлов в качестве промоторов или модификаторов.
8. Предшественник катализатора по п.7, который содержит от 0,1 до 10%, предпочтительно от 0,1 до 5%, более предпочтительно приблизительно 3% другого металла(ов) (в расчете на полную массу всех других металлов в виде процента от полной массы предшественника катализатора).
9. Предшественник катализатора по любому из пп.1-8, который содержит от 0,0001 до 10% углерода, предпочтительно от 0,001 до 5%, более предпочтительно приблизительно 0,01% (в расчете на массу углерода в любой форме в катализаторе в виде процента от полной массы предшественника катализатора).
10. Катализатор, который представляет собой активированный предшественник катализатора по любому из пп.1-9.
11. Применение катализатора по п.10 в способе Фишера-Тропша.
12. Способ получения предшественника катализатора, в котором
осаждают раствор или суспензию, содержащие, по меньшей мере, один металлический предшественник катализатора и полярное органическое соединение, на носителе катализатора, где раствор или суспензия содержат мало воды или не содержат совсем;
если необходимо, сушат носитель катализатора, на который осадили раствор или суспензию; и
прокаливают носитель катализатора, на который осадили раствор или суспензию, для превращения, по меньшей мере, части упомянутого металлического предшественника катализатора в его карбид.
13. Способ по п.12, в котором на этапе прокаливания атмосфера содержит мало кислорода или не содержит кислорода.
14. Способ по п.12, где полярное органическое соединение содержит единственное полярное органическое соединение.
15. Способ по п.12, где полярное органическое соединение содержит смесь двух или более органических соединений, по меньшей мере, одно из которых является полярным.
16. Способ по п.12, где полярное органическое соединение включает органический амин, органическую карбоновую кислоту или ее соль, соль аммония, спирт, феноксид, в частности феноксид аммония, алкоксид, в частности алкоксид аммония, аминокислоту, соединение, содержащее функциональную группу, такую как одна или несколько групп гидроксила, амино, амидо, карбоновой кислоты, сложного эфира, альдегида, кетона, имино- или имидогрупп, такое как мочевина, гидроксиламин, триметиламин, триэтиламин, хлорид тетраметиламина и хлорид тетраэтиламина, или поверхностно-активное вещество.
17. Способ по п.12, где полярная органическая жидкость содержит спирт, который представляет собой один или несколько спиртов, содержащих от 1 до 30 атомов углерода, предпочтительно от 1 до 15 атомов углерода.
18. Способ по п.17, где спирт представляет собой метанол, этанол или гликоль.
19. Способ по п.16, где полярная органическая жидкость содержит карбоновую кислоту, которая представляет собой лимонную кислоту, щавелевую кислоту или ЭДТУ.
20. Способ по п.12, где полярное органическое соединение является твердым при комнатной температуре (20°C).
21. Способ по п.12, в котором раствор или суспензия содержит кобальтсодержащий или железосодержащий предшественник.
22. Способ по п.12, где носитель катализатора, на который осаждают раствор или суспензию, если необходимо, после сушки прокаливают, используя режим программированного нагрева, который постепенно увеличивает температуру так, чтобы регулировать выделение газа и тепла из предшественников металлов катализатора и других компонентов раствора или суспензии.
23. Способ по п.22, где во время данного способа носитель катализатора достигает максимальной температуры не более чем 1000°C, более предпочтительно не более чем 700°C, наиболее предпочтительно не более чем 500°C при атмосферном давлении.
24. Способ по п.22, где температура растет со скоростью от 0,0001 до 10°C в минуту, предпочтительно от 0,1 до 5°C в минуту.
25. Способ по любому из пп.12-24, дополнительно включающий этап, на котором активируют предшественник катализатора для получения катализатора.